온도계 , 교반기 , 적하 깔때기 , 질소 도입 관 및 환류 냉각 장치 가 구비 된 유리제 반응기 에 무수 말레인 산 120 중량 부 및 증류수 90 중량 부 를 주입 하 여 완전히 녹인 후 알릴알코올 - 폴리 옥시 에틸렌글리콜 ( 알릴알코올 - 에틸렌옥사이드 평균 부 가 몰수 20 몰 ) 220 중량 부 및 알릴알코올 - 폴리 옥시 에틸렌글리콜 설 포 에 톡 시 에 스터 ( 알릴알코올 - 에틸렌옥사이드 평균 부 가 몰수 10 몰 ) 250 중량 부 를 넣 고 교반 하 에 반응기 내 를 질소 치환 하 여 질소 분위기 하 에서 80 ℃ 까지 승 온 하 였 다 . 다음 메타크릴산 80 중량 부 와 개시제 로서 암모늄 설 페이트 수용액 ( 5 . 5 wt %) 100 중량 부를 6 시간 동안 적하 하 였 다 . 단량체 개시제 적하 완료 후 2 wt % 암모늄 설 페이트 수용액 55 중량 부를 1 시간 동안 적하 하 고 2 시간 동안 80 ℃ 를 유지 하 면서 미 반응 단량체 를 완전히 중합 시켰 다 . 반응 혼합물 을 실온 으로 냉각 한 후 증류수 300 중량 부 를 첨가 하 고 , 가성 소다 ( 50 wt % 수용액 ) 270 중량 부 를 서서히 투입 하 여 중량 평균 분자량 이 19 , 500 g / mol 이 고 다분산성 이 2 . 25 의 수용성 공중 합체 인 상기 화학식 1 의 카본산 계 중합체 를 얻 었 다 .